НАПОЛНИТЕЛЬ ДЛЯ СИНТЕТИЧЕСКОЙ СМОЛЫ, КОМПОЗИЦИЯ СИНТЕТИЧЕСКОЙ СМОЛЫ, СПОСОБ ЕЕ ПОЛУЧЕНИЯ И ИЗГОТОВЛЕННОЕ ИЗ НЕЕ ФОРМОВАННОЕ ИЗДЕЛИЕ

отличающаяся тем, что
1.Композиция на основе синтетической смолы, не имеющая проблемы вспенивания,  композиция получена введением от 0,01 до 80 частей по массе наполнителя синтетических смол, не вызывающего процесса вспенивания, на 100 частей по массе синтетической смолы, причем наполнитель получен введением частиц соединения гидротальцита в частицы гидроксида кальция и/или частицы гидроксида магния, так что отношение (частицы гидроксида кальция и/или частицы гидроксида магния):(частицы соединения гидротальцита) составляет от 3:7 до 6:4, и при этом частицы соединения гидротальцита представлены следующей химической структурной формулой (1):
2+
2+
3+
2-
y
1
(1-y)
1-x
x
2
3
2
[(Mg)(M )]M (OH)CO •mHO, (Формула 1)
1
2+
3+
где M  представляет двухвалентный металл, M представляет, по меньшей мере, один трехвалентный металл и x, y и m представляют валентности, удовлетворяющие следующим зависимостям:
0<x<0,5;
0<y≤1 и
0≤m< 2.
2. Композиция на основе синтетической смолы, не имеющая проблемы вспенивания, по п.1, где частицы соединения гидротальцита декристаллизованы при температуре от 150 до 300°С.
3. Композиция на основе синтетической смолы, не имеющая проблемы вспенивания, по п.1, где частицы соединения гидротальцита подвергнуты обработке поверхности с использованием, по меньшей мере, одного агента обработки поверхности, выбранного из группы, состоящей из высшей жирной кислоты, анионогенного поверхностно-активного вещества, сложного эфира фосфорной кислоты, модифицирующего агента и сложного эфира многоосновного спирта и жирной кислоты.
4. Композиция на основе синтетической смолы, не имеющая проблемы вспенивания, по п.1, где частицы соединения гидротальцита имеют на своей поверхности кислотостойкое покрытие, по меньшей мере, из одного элемента, выбранного из группы, состоящей из соединения кремния, соединения бора и соединения алюминия.
5. Композиция на основе синтетической смолы, не имеющая проблемы вспенивания, по п.1, где частицы соединения гидротальцита имеют средний диаметр вторичных частиц от 0,01 до 10 мкм, измеренный методом лазерного дифракционного рассеяния.
.
отличающаяся тем, что
6 Композиция на основе синтетической смолы, не имеющая проблемы вспенивания, по п.1,  синтетической смолой является поливинилхоридная смола, так что композиция на основе синтетической смолы обладает отличной термостойкостью, где композиция получена введением от 0,01 до 30 частей по массе наполнителя синтетических смол, не вызывающего процесса вспенивания, на 100 частей по массе синтетической смолы.
отличающаяся тем, что
7. Композиция на основе синтетической смолы, не имеющая проблемы вспенивания, по п.1,  синтетической смолой является полиолефи,н или его сополимер, или галогенсодержащая смола, так что композиция на основе синтетической смолы является огнестойкой, где композиция получена введением от 10 до 80 частей по массе наполнителя синтетических смол, не вызывающего процесса вспенивания, на 100 частей по массе синтетической смолы.
8. Профилированное изделие, формованное из композиции на основе синтетической смолы, не имеющей проблемы вспенивания, по п.1.
отличающийся тем, что
9. Способ получения композиции на основе синтетической смолы,  он включает введение от 0,01 до 80 частей по массе наполнителя синтетических смол, не вызывающего процесса вспенивания, на 100 частей по массе синтетической смолы, причем наполнитель получен введением частиц соединения гидротальцита в частицы гидроксида кальция и/или частицы гидроксида магния таким образом, что отношение (частицы гидроксида кальция и/или частицы гидроксида магния): (частицы соединения гидротальцита) составляет от 3:7 до 6:4, при этом частицы соединения гидротальцита представлены следующей химической структурной формулой (1):
2+
2+
3+
2-
y
1
(1-y)
1-x
x
2
3
2
[(Mg)(M )]M (OH)CO •mHO, (Формула 1)
1
2+
3+
где M  представляет двухвалентный металл, M представляет, по меньшей мере, один трехвалентный металл и x, y и m представляют валентности, удовлетворяющие следующим зависимостям:
0<x<0,5;
0<y≤1 и
0≤m<2.
10. Способ получения композиции на основе синтетической смолы по п.9, где частицы гидроксида кальция и/или частицы гидроксида магния являются частицами гидроксида кальция, имеющими средний диаметр вторичных частиц от 0,1 до 35 мкм, измеренный методом лазерного дифракционного рассеяния, и/или частицами гидроксида магния, имеющими средний диаметр вторичных частиц от 0,01 до 10 мкм, измеренный методом лазерного дифракционного рассеяния.
11. Способ получения композиции на основе синтетической смолы по п.9, где частицы соединения гидротальцита декристаллизованы при температуре от 150 до 300°С.
12. Способ получения композиции на основе синтетической смолы по п.9, где частицы соединения гидротальцита подвергнуты обработке поверхности с использованием, по меньшей мере, одного агента обработки поверхности, выбранного из группы, состоящей из высшей жирной кислоты, анионного поверхностно-активного вещества, сложного эфира фосфорной кислоты, модифицирующего агента и сложного эфира многоосновного спирта и жирной кислоты.
13. Способ получения композиции на основе синтетической смолы по п.9, где частицы соединения гидротальцита имеют на своей поверхности кислотостойкое покрытие, по меньшей мере, из одного вещества, выбранного из группы, состоящей из соединения кремния, соединения бора и соединения алюминия.
14. Способ получения композиции на основе синтетической смолы по п.9, где частицы соединения гидротальцита имеют средний диаметр вторичных частиц от 0,01 до 10 мкм, измеренный методом лазерного дифракционного рассеяния.
отличающийся тем, что
15. Способ получения композиции на основе синтетической смолы по п.9,  синтетической смолой является поливинилхлоридная смола, так что композиция на основе синтетической смолы обладает отличной термостойкостью, где композиция получена введением от 0,01 до 30 частей по массе наполнителя синтетических смол, не вызывающего процесса вспенивания, на 100 частей по массе синтетической смолы.
отличающийся тем, что
16. Способ получения композиции на основе синтетической смолы по п.9,  синтетической смолой является полиолефин, или его сополимер, или галогенсодержащая смола, так что композиция на основе синтетической смолы является огнестойкой, где композиция получена введением от 10 до 80 частей по массе наполнителя синтетических смол, не вызывающего процесса вспенивания, на 100 частей по массе синтетической смолы.